(57)【要約】【課題】  感光体汚染、転写中抜けを防止しつつ、安定した画像品質を長期にわたって提供できる現像剤と該現像剤を使用する画像形成方法を供給することが課題である。【解決手段】  接触帯電方式を採用した電子写真方式でアモルファスシリコン感光体上に形成された潜像を現像する、少なくとも結着樹脂と着色剤とからなるトナーに無機微粒子を外添した画像形成装置用現像剤として、着色剤に多面体形状をした磁性紛を使用し、外添剤には無機微粒子の表面が脂肪酸や脂肪酸塩処理が施されている現像剤を使用した。【選択図】      なし【特許請求の範囲】
【請求項１】
接触帯電方式を採用した電子写真方式でアモルファスシリコン感光体上に形成された潜像を現像する、少なくとも結着樹脂と着色剤とからなるトナーに無機微粒子を外添した画像形成装置用現像剤であって、
前記着色剤は多面体形状をした磁性紛であるとともに、
前記無機微粒子はその表面が脂肪酸や脂肪酸塩処理が施されていることを特徴とする画像形成装置用現像剤。
【請求項２】
前記無機微粒子は、Ｓｉ、Ｔｉを含む化合物であることを特徴とする請求項１に記載した画像形成装置用現像剤。
【請求項３】
前記磁性粉は、その形状に鋭角な尖端部もしくは稜線、または鋭角な尖端部もしくは稜線の端部がわずかな曲線形状を有する磁性粒子であることを特徴とする請求項１または２に記載した画像形成装置用現像剤。
【請求項４】
アモルファスシリコン感光体周囲に、該感光体を接触帯電方式にて帯電する帯電手段と、該帯電した感光体へ露光して画像データに基づく潜像を形成する露光手段と、該潜像を現像してトナー像となす現像手段と、該トナー像を記録媒体へ転写させる転写手段と、記録媒体へトナー像が転写された後に感光体上に残ったトナーをクリーニングするクリーニング手段とが設けられ、
前記現像手段は、少なくとも結着樹脂と着色剤とからなるトナーに、その表面が脂肪酸や脂肪酸塩処理が施されている無機微粒子を外添した画像形成装置用現像剤であって、
前記着色剤は多面体形状をした磁性紛を含み、前記トナー表面に突出した該磁性紛表面にも前記脂肪酸や脂肪酸塩を付着させた現像剤を用いることを特徴とする画像形成方法。
【発明の詳細な説明】
【技術分野】
【０００１】
本発明は、電子写真方式を利用した複写機、プリンタ、ファクシミリ、それらの複合機などの画像形成装置に用いられる現像剤と該現像剤を用いた画像形成方法に係り、特に、アモルファスシリコン感光体と接触帯電方式を採用した電子写真方式に最適化された現像剤並びに該現像剤を使用する画像形成方法に関するものである。
【背景技術】
【０００２】
現在画像形成装置に使用される感光体としては有機感光体（ＯＰＣ）が一般的であるが、画像形成装置の高耐久化に伴ってアモルファスシリコン感光体を使用した装置も市場に供給されている。これは、ＯＰＣの寿命が５０，０００枚程度であるのに対して、アモルファスシリコン感光体は感光体の膜そのものの硬度が極めて高く、その寿命は５００，０００枚以上にも達し、非常に耐久性があるためである。
【０００３】
一方、こうしたアモルファスシリコン感光体を用いて画像形成を行なう場合も、ＯＰＣ同様に帯電、露光、現像（反転現像）、転写、クリーニング、除電といった各プロセスを順次実施することで行なっている。しかし、アモルファシシリコン感光体では、繰り返し使用すると、帯電などの工程で生じた放電生成物の影響により高温高湿下で感光体表面の抵抗が低下し、いわゆる画像流れという現象が生じやすくなるため、クリーニング工程においてクリーニングにより回収されたトナーを使用して感光体表面を研磨することも行なわれている。
【０００４】
更に上述したアモルファスシリコン感光体を使用するシステムにおいても、帯電工程や転写工程などで発生するオゾンの量を抑制するため帯電ローラや転写ローラといった接触帯電方式も利用されてきている。
【０００５】
このように、感光体としてアモルファスシリコン感光体を使用し、帯電手段として接触帯電方式を利用する場合には、あらたな課題として、以下の不具合が問題視され、これを解決することが望まれている。
【０００６】
すなわち、感光体上に形成されたトナー像を記録媒体としての転写紙に転写する際に転写ローラを使用する場合、転写ローラによる感光体への圧接力により記録媒体と感光体との間でトナーが圧縮されて、トナー同士の凝集やトナーの感光体への付着現象などが生じ、画像を形成するトナーの一部が転写紙上に転写されない転写中抜け現象や、感光体表面へのトナー成分や紙成分の付着という不具合が生じる。
【０００７】
そして、こうして形成された感光体への付着物はクリーニング工程においてクリーニングブレードによる掻き取りや研磨手段による研磨によって除去されるが、除去されない程度に強固に付着した場合には、クリーニング工程を通過した感光体表面にトナー付着物が存在することに起因して、今度は帯電ローラそのものの汚染や、帯電ローラと感光体との接触部分に付着物が介在することに起因して感光体表面への一様な帯電を行なうことが出来ず、結果として帯電ムラの原因にもなってしまう。
【０００８】
上述した不具合のうち、転写ローラを使用する場合の中抜けの問題としては、一般的には、脂肪酸、または脂肪酸金属塩などをトナー中に存在させ、トナー表面や、ドラム表面の滑剤として働かせる方法が知られている。この方法では転写中抜けや、ドラム汚染を防止する効果が得られる一方、添加している脂肪酸が現像装置内において現像剤を担持するスリーブ表面や現像剤の薄層形成のための穂切りブレード、二成分現像剤を使用する場合にはキャリア表面などに付くことでトナーへの帯電性能が落ち、カブリの発生やトナー飛散など、長期使用時の画像安定性では問題が生じる。
【０００９】
そのため例えば特許文献１には、絶縁性磁性トナーとキャリアを用い、流動性増加のためにシリカを添加した２成分現像剤において、転写中抜け防止の為、金属石鹸を添加してトナーの帯電量を上昇させると共に感光体とトナーとの離型性を向上させて中抜けを防止し、さらに、金属石鹸添加による帯電量増加により逆極性のトナーが増加し、かぶりが増加してしまうのを防止するため、さらに表面にシリコンオイル、ステアリン酸亜鉛などで処理して感光体とトナーとの離型性を増加させた酸化チタンを添加し、金属石鹸添加によるかぶりを防止した現像剤が開示されている。
【００１０】
また特許文献２には、現像剤の電荷量の環境安定性、帯電安定性、多数枚コピーによる現像剤劣化、などに起因して生じる濃度低下、かぶりなどの問題を解決するため、脂肪酸金属塩で処理した酸化チタンを有する２成分現像剤が開示されている。
【００１１】
更に特許文献３には、転写中抜け、転写でのトナーちり、転写体へのトナー融着を防止し、また、より均一な処理を得る為、シリカ又は酸化チタン微粒子などの無機微粉末に脂肪酸エステル、脂肪酸アミド、脂肪酸金属塩のいずれか１種または２種を表面処理したり、カップリング剤あるいはシリコンオイル処理したうえに脂肪酸、脂肪酸金属塩処理したトナーが開示されている。
【００１２】
【特許文献１】特開平８−２７２１３２号公報
【特許文献２】特開平４−４５２号公報
【特許文献３】特開２００４−１３０４９号公報
【発明の開示】
【発明が解決しようとする課題】
【００１３】
しかしながら特許文献１に開示された現像剤は、直接金属石鹸をトナーに混合する方法であるが、現像剤中での偏析や、金属石鹸粉の凝集などの影響で不具合が発生しやすい、または充分な効果を発揮する量を添加することが難しい。
【００１４】
また、特許文献２に開示された現像剤は、酸化チタンの表面に脂肪酸金属塩を処理することで現像剤中での適度な脂肪酸金属塩の存在状態が得られ、上記脂肪酸金属塩のもつ不具合が低減できるが、酸化チタン表面に直接脂肪酸金属塩を処理する方法では、均一な処理状態が得られにくい欠点がある。
【００１５】
さらに、特許文献３に開示された現像剤は、脂肪酸、脂肪酸金属塩の層が均一に形成でき、添加効果が得られやすいが、これ自体では、アモルファスシリコン感光体の研摩効果が得られにくく、前述したような像流れ現象が解消できない。
【００１６】
従って、本発明はかかる従来技術をアモルファスシリコン感光体を用いたシステムへ単に利用した場合に生じる問題点に着目し、感光体汚染、転写中抜けの発生などを防止しつつ、接触帯電方式を使用した場合での帯電安定性を維持し、安定した画像品質を長期にわたって提供できる、アモルファスシリコン感光体に最適化した現像剤と該現像剤を用いる画像形成装置を提供すること目的としている。
【課題を解決するための手段】
【００１７】
前記したように、トナー中に脂肪酸、脂肪酸金属塩を添加すると感光体汚染や転写中抜け等、トナー凝集、付着に関わる不具合が解消する。これは脂肪酸、脂肪酸金属塩のもつ滑剤効果によるが、一方、脂肪酸、脂肪酸金属塩の存在により、帯電性の低下によるカブリやトナー飛散が発生する。これは脂肪酸、脂肪酸金属塩の成分が、２成分現像剤中のキャリアや、現像ユニット内壁やトナー表面に極微量付着することで、帯電性能が低下するためと考えられる。このように脂肪酸、脂肪酸金属塩の使用にあたっては、その添加量と、添加方法を充分考慮しなければ、充分な効果が期待できないだけでなく、不具合発生の原因にもなる。
【００１８】
そのため本発明においては、単に現像剤中に脂肪酸、脂肪酸金属塩を添加するのではなく、表面が脂肪酸、または脂肪酸塩処理されているＳｉ、Ｔｉなどの化合物で構成される無機微粒子を外添し、脂肪酸、脂肪酸金属塩を現像剤中に均一、かつ、微分散状態に存在させて最終的に感光体表面に塗布し、その効果を有効に発現させると共に、これら脂肪酸、脂肪酸金属塩が凝集状態とならないようにし、脂肪酸、脂肪酸金属塩に起因する帯電不良の発生を低減するようにした。
【００１９】
一方トナー内部には、八面体形状、立方体形状などの多面体形状をし、その形状に鋭角な尖端部もしくは稜線、または鋭角な尖端部もしくは稜線の端部がわずかな曲線形状を有する磁性粒子を有する着色粒子を含ませ、これら多面体形状の磁性粒子におけるトナー表面に飛び出した鋭利な頂点や稜線により、２成分現像剤中のキャリアや現像ユニット内壁、トナー表面、感光体ドラム表面に極微量付着した脂肪酸、脂肪酸金属塩を削り取り、この脂肪酸、脂肪酸金属塩に起因する帯電性の低下を招くことなく接触帯電方式を採用したアモルファスシリコン感光体の画像形成において、感光体表面の汚染や転写中抜けの発生を防止し、接触帯電方式を使用した場合での帯電安定性を維持し、長期にわたって安定した画像を得ることのできる現像剤を供給できるようにしたものである。
【００２０】
なお、この外添剤の一次粒径は、３０ｎｍ以上５００ｎｍ以下とすることが好ましい。一次粒径が３０ｎｍ以下では外添剤が着色粒子（トナー母体）に埋没して効果が得られなくなり、また、５００ｎｍ以上では着色粒子から遊離しやすくなってその効果が充分発揮できない。しかし３０ｎｍ以上５００ｎｍ以下とすると、着色粒子（トナー母体）に埋没することなく長期に渡ってその効果を持続できる。
【００２１】
そして上記課題を解決するため本発明における画像形成装置用現像剤は、
接触帯電方式を採用した電子写真方式でアモルファスシリコン感光体上に形成された潜像を現像する、少なくとも結着樹脂と着色剤とからなるトナーに無機微粒子を外添した画像形成装置用現像剤であって、
前記着色剤は多面体形状をした磁性紛であるとともに、前記無機微粒子はその表面が脂肪酸や脂肪酸塩処理が施されていることを特徴とする。
【００２２】
このように画像形成装置用現像剤を構成することで、前記したように無機微粒子がトナー中に均一、かつ、微分散状態に存在させることができるから、これら無機微粒子に施した脂肪酸や脂肪酸塩が最終的に感光体表面に塗布されることによる滑剤効果で、トナー像を記録媒体に転写させる工程における転写部材の感光体への圧接でトナーが圧縮され、トナー同士の凝集や感光体への強固な付着などによる転写中抜けや感光体表面へのトナー成分や紙成分の付着による画像不具合が解消される。さらに、トナー中に多面体形状の磁性粒子を含ませたことにより、トナー表面に飛び出した磁性粒子の鋭利な頂点や稜線により、２成分現像剤中のキャリアや現像ユニット内壁、トナー表面、感光体ドラム表面に極微量付着した脂肪酸、脂肪酸金属塩を削り取り、この脂肪酸、脂肪酸金属塩に起因する帯電性の低下を招くことなく感光体汚染や転写中抜けの発生を防止し、長期にわたって安定した画像を得ることのできる現像剤を供給することができる。
【００２３】
そして、前記無機微粒子は、Ｓｉ、Ｔｉを含む化合物であり、前記磁性粉は、その形状に鋭角な尖端部もしくは稜線、または鋭角な尖端部もしくは稜線の端部がわずかな曲線形状を有する磁性粒子であることが本発明の好適な実施例である。
【００２４】
またこのような現像剤を使用する画像形成方法としては、
アモルファスシリコン感光体周囲に、該感光体を接触帯電方式にて帯電する帯電手段と、該帯電した感光体へ露光して画像データに基づく潜像を形成する露光手段と、該潜像を現像してトナー像となす現像手段と、該トナー像を記録媒体へ転写させる転写手段と、記録媒体へトナー像が転写された後に感光体上に残ったトナーをクリーニングするクリーニング手段とが設けられ、
前記現像手段は、少なくとも結着樹脂と着色剤とからなるトナーに、その表面が脂肪酸や脂肪酸塩処理が施されている無機微粒子を外添した画像形成装置用現像剤であって、
前記着色剤は多面体形状をした磁性紛を含み、前記トナー表面に突出した該磁性紛表面にも前記脂肪酸や脂肪酸塩を付着させた現像剤を用いることを特徴とする。
【００２５】
上述した現像方法を採用することで、前記したように現像剤において無機微粒子がトナー中に均一、かつ、微分散状態に存在させることができるから、これら無機微粒子に施した脂肪酸や脂肪酸塩が最終的に感光体表面に塗布されることによる滑剤効果で、トナー像を記録媒体に接触帯電方式を採用した転写工程においても、また、転写部材の感光体への圧接でトナーが圧縮された場合においても、トナー同士の凝集や感光体への強固な付着などが効果的に防止でき、転写中抜けや感光体表面へのトナー成分や紙成分の付着を原因とした画像不具合が解消される。
【００２６】
さらに、トナー中に多面体形状の磁性粒子を含ませたことにより、トナー表面に飛び出した磁性粒子の鋭利な頂点や稜線で、２成分現像剤中のキャリアや現像ユニット内壁、トナー表面、感光体ドラム表面に極微量付着した脂肪酸、脂肪酸金属塩を削り取り、この脂肪酸、脂肪酸金属塩に起因する帯電性の低下を招くことなく感光体汚染や転写中抜けの発生を防止し、長期にわたって安定した画像を得ることのできる画像形成方法を提供することができる。またこうしたトナー表面に飛び出した磁性粒子の鋭利な頂点や稜線により、クリーニング部での摩擦に伴って発生する過剰な帯電を効果的に放電させることで、感光体表面における過剰な帯電の悪影響をも防止できる。
【発明の効果】
【００２７】
以上記載のごとく本発明になる画像形成装置用現像剤は、接触帯電方式を採用したアモルファスシリコン感光体システムにおいても、アモルファスシリコン感光体の汚染や転写中抜けを防止しつつ、安定した画像品質を長期にわたって提供することができる。
【発明を実施するための最良の形態】
【００２８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２９】
本発明になる現像剤は、少なくとも結着樹脂と、内部に八面体形状、立方体形状などの多面体形状をして鋭角な尖端部や稜線、または鋭角な尖端部もしくは稜線の端部がわずかな曲線形状の磁性粒子を有する着色粒子とを含み、表面が脂肪酸、または脂肪酸塩処理されているＳｉ、Ｔｉ、などの化合物で構成される無機微粒子を外添させてなっている。
【００３０】
すなわち前記したように、現像剤中に脂肪酸、脂肪酸金属塩を添加すると、脂肪酸、脂肪酸金属塩のもつ滑剤効果によって感光体汚染や転写中抜け等、トナー凝集、付着に関わる不具合を解消することができるが、反面、これら脂肪酸、脂肪酸金属塩の存在によってその成分が２成分現像剤中のキャリアや現像ユニット内壁、トナー表面に極微量付着し、帯電性能が低下してカブリやトナー飛散が発生する。
【００３１】
そのため本発明においては、単に現像剤中に脂肪酸、脂肪酸金属塩を添加するのではなく、無機微粒子の表面を脂肪酸、または脂肪酸塩で処理して現像剤に外添し、脂肪酸、脂肪酸金属塩を現像剤中に均一、かつ、微分散状態に存在させて最終的に感光体表面に塗布し、その効果を有効に発現させると共に、これら脂肪酸、脂肪酸金属塩が凝集状態とならないようにし、脂肪酸、脂肪酸金属塩に起因する帯電不良の発生を低減するようにした。
【００３２】
一方トナー内部には、八面体形状、立方体形状などの多面体形状をした磁性粒子を有する着色粒子を含ませ、このトナーを外添する無機微粒子と混合する際、これら外添剤の表面に付着した脂肪酸、または脂肪酸塩がこのトナーの表面に飛び出した多面体形状の磁性粒子にも付着するようにし、かつ、これら多面体形状の磁性粒子におけるトナー表面に飛び出した鋭利な頂点や稜線により、２成分現像剤中のキャリアや現像ユニット内壁、トナー表面、感光体ドラム表面に極微量付着した脂肪酸、脂肪酸金属塩を削り取り、この脂肪酸、脂肪酸金属塩に起因する帯電性の低下を招くことなく感光体汚染や転写中抜けの発生を防止し、長期にわたって安定した画像を得ることのできる現像剤を供給できるようにしたものである。
【００３３】
（画像形成装置説明）
最初に本発明の現像剤を用いる画像形成装置の一例を図１に基づいて説明する。図１は、本発明の現像剤を用いた画像形成方法を実施する画像形成装置の一例の構造概略を示す図である。なお、以下の説明では、本発明の現像剤が磁性１成分現像剤の場合を例に説明するが、本発明の現像剤は非磁性の現像剤であっても良く、また、キャリアとトナーとからなる２成分現像剤であっても良い。磁性１成分現像剤以外の現像剤の場合、当然のことながら画像形成装置の構成は異なってくるが、それぞれの成分の現像剤を用いる従来公知の画像形成装置をもちいることが可能である。
【００３４】
図１を参照して、本発明の現像剤を適用する画像形成装置は、静電荷潜像を形成するための感光体１としては後述する図２に示したように、アモルファスシリコンを使用し、このアモルファシシリコン感光体１の表面を一様に帯電するための接触帯電手段２として帯電ローラを用いたシステムである。
【００３５】
なお、アモルファスシリコン感光体１の周りに配置されたプロセス手段としては、帯電ローラ２の回転方向下流側にトナー像を形成する現像剤担持体３ｂを備えた現像装置３、この現像装置３の更に下流側には、トナー像を転写する転写手段としての転写ローラ４、転写ローラ４の更に下流側にはクリーニング手段５が順次配置されている。クリーニング手段５は、転写ローラ４で転写紙に転写し切れなかったトナー（残留トナー）を回収するためのクリーニングブレード７とこのクリーニングブレード７の図中下方位置にはアモルファスシリコン感光体１に当接し回転可能な研磨ローラ６とを備えている。そして、帯電ローラ２と現像装置３との間に、画像露光を行なうための例えばＬＥＤや半導体レーザーを光源とする露光手段８からのレーザー光が照射され、帯電ローラ２にて一様に帯電されたアモルファスシリコン感光体表面に静電荷潜像が形成される。またクリーニング手段５と帯電ローラ２との間には、感光体表面の電荷を消去するための除電ランプ９が設けられている。
【００３６】
（アモルファスシリコン感光体）
本発明で好適に使用するアモルファスシリコン感光体１について、図２を参照して説明する。全体として１で示すアモルファスシリコン感光体は、例えばグロー放電分解法、スパッタリング法、ＥＣＲ法、蒸着法などの気相成長法によって形成したアモルファスシリコン系の感光層１９を備えている。このアモルファスシリコン感光層１９は、その形成にあたってＨやハロゲン元素を含有させることもできる。また感光体の特性を調整するためにＣ、Ｎ、Ｏ等の元素を含有させたり、周期表（長周期型）の１３族元素や１５族元素を含有させたりしてもよい。
【００３７】
具体的にはアモルファスシリコン感光層１９は、例えばａ−Ｓｉの他、ａ−ＳｉＣ、ａ−ＳｉＯ、ａ−ＳｉＯＮなどのアモルファスシリコン系の、光導電性を有する種々の材料にて形成することができる。特に、ａ−ＳｉＣを用いるのが好ましく、その場合はＳｉ１−ｘＣｘの値を０＜ｘ≦０．５、好ましくは０．０５≦ｘ≦０．４５に設定するのがよい。この範囲であればａ−ＳｉＣ層を、良好なキャリアの輸送を維持しつつａ−Ｓｉ層よりも高抵抗にし、感光体の光感度特性を向上させることができる。１３族元素や１５族元素としては、それぞれＢやＰが共有結合性に優れ、半導体特性を敏感に変え得る点で、また優れた光感度が得られるという点で望ましい。
【００３８】
さらに、アモルファスシリコン系の感光層１９を光キャリア発生の機能を高めた層領域（光励起層領域）と、キャリア輸送の機能を持たせた層領域（キャリア輸送層領域）とを積層したものとすると、感光体の光感度と耐電圧特性を共に高めることができる。この際、光励起層領域は光キャリアの生成効率を高めるため、成膜条件のうち、（１）成膜速度を低めに設定する、（２）成膜成分のＨ２やＨｅでの希釈率を高める、（３）ドープする元素の量をキャリア輸送層領域よりも多くする、等の対策を施しつつ成膜するのが好ましい。
【００３９】
また、キャリア輸送層領域は、主に感光層１９の耐圧を高めると共に、光励起層領域から注入されたキャリアを導電性基体２１にスムースに輸送する役割を持つが、この層領域においても、光励起層領域を透過してきた光によりキャリア生成が行われるため、感光体の光感度の向上に寄与する。
【００４０】
アモルファスシリコン系の感光層１９の厚みは、前記のように５〜３０μｍが好ましいが、その中でも特に、露光波長の光に対するこの層の吸収係数から求まる光吸収の深さに対し、さらに０．１〜２．０μｍを加えた厚みとするのが好ましい。また、感光層１９を、上記のように光励起層領域とキャリア輸送層領域とを積層したものとする場合は、光励起層領域の厚みを上記光吸収の深さにほぼ等しく設定するのが好ましい。
【００４１】
感光層１９と導電性基体２１との間には、キャリア阻止層２０を介在させるのが好ましい。キャリア阻止層２０は、現像時に感光体の表面がバイアス電圧を印加されつつ磁性トナーと接触した際、導電性基体２１から感光層１９へのキャリアの注入を阻止することにより、露光部と非露光部との静電コントラストを高めて画像の濃度を向上させると共に、地肌カブリを低減する機能を有する。キャリア阻止層２０としては、それぞれ絶縁性であるａ−ＳｉＣ、ａ−ＳｉＯ、ａ−ＳｉＮ、ａ−ＳｉＯＮ、ａ−ＳｉＣＯＮなどにて形成した無機絶縁層や、あるいはポリエチレンテレフタレート、パリレン（登録商標）、ポリ四フッ化エチレン、ポリイミド、ポリフッ化エチレンプロピレン、ポリウレタン、エポキシ樹脂、ポリエステル、ポリカーボネート、酢酸セルローズ樹脂その他によって形成した有機絶縁層等を用いるのが好ましい。
【００４２】
また、キャリア阻止層２０は、絶縁性と共に導電性基体２１やアモルファスシリコン系感光層１９との密着性が良く、かつ感光層１９を形成する際の加熱等にも大きな変質を起こさないといった特性が求められる。かかる特性を考慮すると、キャリア阻止層２０もａ−ＳｉＣにて形成するのが好ましい。キャリア阻止層２０を形成するａ−ＳｉＣを絶縁性とするためには、キャリア阻止層２０に含まれるＣの量を感光層１９の場合に比べて多くすればよい。キャリア阻止層２０の厚みは０．０１〜５μｍであるのが好ましく、０．１〜３μｍであるのがさらに好ましい。
【００４３】
またアモルファスシリコン感光層１９の表面は、無機の絶縁材料からなる表面保護層１８によって被覆して保護するのが好ましい。これにより、帯電手段などによる放電時に感光層１９の表面が酸化され、放電生成物や水分子などを吸着しやすい酸化物被膜が形成されるのを防止することができる。また絶縁耐圧を向上したり、繰り返し使用した際の耐磨耗性を向上したりすることもできる。中でも、ａ−ＳｉＣ、ａ−ＳｉＮ、ａ−ＳｉＯ、ａ−ＳｉＣＯ、ａ−ＳｉＮＯなどのａ−Ｓｉ系の絶縁材料からなる層を用いるのがよく、これらは感光層１９と同様の薄膜形成方法によって形成することができ、特にａ−ＳｉＣにて形成するのが好ましい。
【００４４】
表面保護層１８にａ−ＳｉＣを用いる場合は、絶縁性を付与するため、キャリア阻止層２０の場合と同様に、含まれるＣの量を感光層１９に比べて多くすればよい。具体的には、Ｓｉ１−ｘＣｘのｘ値を０．３≦ｘ＜１．０、特に０．５≦ｘ≦０．９５とするのが好ましい。かかるａ−ＳｉＣからなる表面保護層１８は、１０１２〜１０１３Ω・ｃｍという高い体積固有抵抗を有しているため、感光体は、表面保護層１８の面方向における電位の流れが少なくなって潜像の維持能力が高まり、耐湿性にも優れて吸水による画像流れの発生を抑制する効果に優れたものとなる。
【００４５】
また、かかる高抵抗の表面保護層１８は、磁性トナーを通してのバイアスによる電荷の注入を阻止し、露光部と非露光部との電位コントラストを高め、その表面に、より多くの磁性トナーを引き付けてトナー像の濃度を増し、画像濃度を十分に高める機能も有する。また、地肌カブリを抑制することもできる。さらに感光体の絶縁耐圧を高めることもできる。
【００４６】
また、ａ−ＳｉＣ以外の他の絶縁材料にて形成した表面保護層１８は、画像形成後も光キャリアがトラップされ続けてしまい、通常の除電工程では残留電位を確実に消去できないおそれがある。しかしａ−ＳｉＣにて形成した表面保護層１８は、表面からの正電荷は有効に阻止するが導電性基体２１からの負電荷は比較的通し易いという性質を持つため、画像形成後の残留電位を通常の除電工程によって効果的に消去でき、連続して画像形成を行えるという利点もある。
【００４７】
しかも、ａ−ＳｉＣにて形成した表面保護層１８は、ａ−ＳｉＣ等のアモルファスシリコン系の感光層１９との密着性が良好であると共に、耐磨耗性、耐環境性等にも優れるため、長期にわたって安定した画像形成を行えるという利点もある。ａ−ＳｉＣにて形成した表面保護層１８は、その層内で、Ｃの量に厚み方向の勾配を形成してもよいし、Ｃと共にＮ、Ｏ、Ｇｅなどの元素を含有させて耐湿性をさらに高めることもできる。
【００４８】
表面保護層１８の厚みは５０００〜２００００Å以下であるのが好ましく、５０００〜１５０００Åであるのがさらに好ましい。厚みが５０００Å未満では、特にトナー像の転写時に転写手段からの負電流の流れ込みに対する耐圧性能が低下し、早期に表面保護層１８が劣化するおそれがある。また、２００００Åを超える場合には、成膜時間が長くなって感光体の生産性が低下するおそれがある。
【００４９】
画像形成する際の、アモルファスシリコン感光体の帯電電位は特に限定されないが、表面電位が＋２００〜＋５００Ｖとなるように帯電させるのが好ましい。表面電位が＋２００Ｖ未満では現像電界が不十分となるため、十分に高い画像濃度を有して読取装置によって読み取る際の精度に優れた良好な識別マークを形成できないおそれがある。また、表面電位が＋５００Ｖを超える場合は、感光層１９の膜厚によっては帯電能力が不足する上絶縁破壊による黒点が発生しやすくなるため、やはり、読取装置によって読み取る際の精度に優れた良好な識別マークを形成できないおそれがある。また、オゾンの発生量が増加するという問題も生じる。なお、現像性と帯電能力とのバランスを考慮すると、表面電位は、上記の範囲内でも特に＋２００〜＋３００Ｖであるのが好ましい。
【００５０】
（帯電ローラ）
帯電ローラ２はそれ自体公知の弾性体ローラを使用したものが使用でき、例えばφ６のステンレス製中軸シャフトからなる芯金周囲に、弾性体ローラとして、導電成分を添加したポリウレタンゴムを成型し、表面を研磨してφ１２のローラ状に整形し、そのローラ表面にナイロン樹脂コーティングを実施して形成されたものが使用できる。なお、必要に応じて前記ポリウレタンゴムローラの表面層を硬化処理をしてもよい。
【００５１】
そして前記芯金には帯電バイアスとして直流電圧が印加されており、前述したアモルファスシリコン感光体と同期して従動回転しながら該感光体層に所定の表面電位が帯電されるように構成する。
【００５２】
そして、このような帯電ローラ２の使用に際しては、ローラ表面の汚れ、例えば、トナーやトナーの外添剤あるいは、トナーを転写する転写紙に起因するタルクなどの紙の充填剤がクリーニング手段５を通過してもなお感光体表面に付着していた場合には、帯電ローラ２が感光体１に接触しているためにローラ表面に付着することで汚され、結果として帯電不良を生じてしまう。こうした帯電ローラ２の表面を汚れを除去する目的でクリーニングローラ（図示せず）が、感光体１とは反対側に配置されているのである。
【００５３】
（転写ローラ）
転写ロール４としては、例えば発泡ＥＰＤＭ等の軟質の発泡体からなるローラが好ましく、発泡体のローラを使用した場合には、紙詰まり等が発生した際に転写ロールに付着したトナーが発泡体の気泡中に入り込むことにより、運転再開時における記録媒体の裏汚れ等を防止することができる。したがって、転写ロールのクリーニングが不要になって、イニシャルコストおよびランニングコストを低減することができる。また、軟質の発泡体からなる転写ロールの硬さは、アスカーＣ硬さで表して３０〜４０°であるのが好ましく、この範囲より軟らかい場合は転写不良が発生するおそれがあり、逆にこの範囲より硬い場合は感光体との間のニップが小さくなって、被印刷物の搬送力が低下するおそれがある。
【００５４】
（クリーニング手段）
アモルファスシリコン感光体で構成された感光体ドラム１の表面に形成されたトナー像が、紙などの記録媒体に転写された後の感光体表面にはトナーが残る。この残留トナーをクリーニング除去するためのクリーニング手段としては、アモルファスシリコン感光体１の表面に圧接させた弾性ブレード７を用いるのが好ましい。また、弾性ブレード７としては、ゴムや軟質の樹脂等からなる、従来公知の種々の弾性ブレードを採用することができる。具体的には、例えばシリコーンゴム、フッ素ゴム、ウレタンゴム、ウレタン樹脂等からなる弾性ブレードが挙げられる。弾性ブレードは、現像剤を良好にクリーニング除去すると共に、アモルファスシリコン感光体の表面に圧接痕等を生じないことを考慮すると、１０〜５０ｇ／ｃｍの線圧で圧接させるのが好ましい。
【００５５】
（現像剤担持体）
現像剤担持体３ｂとしては、従来公知の種々の材料からなるものを用いることができ、特に、アルミニウム製またはステンレス鋼（ステンレス鋼）製のトナー担持体を用いるのが好ましい。
【００５６】
（画像形成方法）
本発明の画像形成装置では、潜像担持体としての前記アモルファスシリコン感光体ドラム１と、固定磁石を内蔵して回転し、その表面に磁性現像剤の薄層が形成される現像剤担持体（現像スリーブ）３ｂとを、薄層とアモルファスシリコン感光体とが接触しないように間隔を保持して対峙させ、帯電ローラ２によって感光体ドラム１の感光層を一様に帯電した後、露光器８で原稿像或いはコンピュータなどからの画像信号により、原稿に対応するドット光を感光体ドラム１表面に照射し、光照射部分の電位を光減衰させて静電潜像を形成する。
【００５７】
この静電潜像は、本発明になる現像剤を用いた磁性１成分ジャンピング現像器３によって現像され、感光体ドラム１の表面にトナー像が形成される。そしてこのトナー像は、転写材に転写ロール４によって転写され、図示されていない定着装置に搬送されて熱と圧力により、転写材の表面に定着される。一方、トナー像が転写材上に転写された後、感光体ドラム１の表面に残存する現像剤はクリーニング装置を構成するクリーニングブレード７により掻き取られて回収され、その一部は研磨ローラ６と共にアモルファスシリコン感光体１の表面を摺擦させることで、感光体１の表面に付着したトナーなどを研磨除去する。そして除電装置である除電ランプ９による光照射によって表面電荷が除去されて、次の画像形成プロセスが行われる。
【００５８】
（トナー組成）
トナー用材料としては、従来公知の種々の構成を有するトナー粒子を含むものを用いることができ、具体的には、従来同様に定着用樹脂中に、磁性粉その他の添加剤を分散させた構造を有する。
【００５９】
（定着用樹脂）
定着用樹脂としては、たとえばスチレン系重合体、アクリル系重合体、スチレン−アクリル系重合体、塩素化ポリスチレン、ホリプロピレン、アイオノマー等のオレフィン系重合体、ポリ塩化ビニル、ポリエステル系樹脂、ポリアミド、ポリウレタン、エポキシ樹脂、ジアリルフタレート樹脂、シリコーン樹脂、ケトン樹脂、ポリビニルブチラール樹脂、フェノール樹脂、ロジン変性フェノール樹脂、キシレン樹脂、ロジン変性マレイン酸樹脂、ロジンエステルなどを挙げることができ、とくにスチレン系重合体、スチレン−アクリル系重合体、ポリエステル系樹脂が好ましい。このうちスチレン系重合体、スチレン−アクリル系重合体としては、スチレンの単独重合体や、当該スチレンと他の単量体との共重合体を挙げることができる。
【００６０】
スチレンと共重合可能な他の単量体としては、例えばｐ−クロルスチレン；ビニルナフタレン；エチレン、プロピレン、ブチレン、イソブチレンなどのエチレン不飽和モノオレフィン類；塩化ビニル、臭化ビニル、弗化ビニルなどのハロゲン化ビニル類；酢酸ビニル、プロピオン酸ビニル、ベンゾエ酸ビニル、酪酸ビニルなどのビニルエステル類；アクリル酸メチル、アクリル酸エチル、アクリル酸ｎ−ブチル、アクリル酸イソブチル、アクリル酸ドテシル、アクリル酸ｎ−オクチル、アクリル酸２−クロルエチル、アクリル酸フェニル、α−クロルアクリル酸メチル、メタクリル酸メチル、メタクリル酸エチル、メタクリル酸ブチルなどの（メタ）アクリル酸エステル類；アクリロニトリル、メタアクリロニトリル、アクリルアミドなどの他のアクリル酸誘導体；ビニルメチルエーテル、ビニルイソブチルエーテルなどのビニルエーテル類；ビニルメチルケトン、ビニルエチルケトン、メチルイソプロぺニルケトンなどのビニルケトン類；Ｎ−ビニルピロール、Ｎ−ビニルカルバゾール、Ｎ−ビニルインドール、Ｎ−ビニルピロリデンなどのＮ−ビニル化合物類等を挙げることができる。これら共重合モノマーは、１種単独で、あるいは２種以上を組み合わせて、スチレンと共重合させることができる。
【００６１】
またポリエステル系樹脂としては、例えば多価カルボン酸成分と多価アルコール成分とを重縮合させて得られるものなどを用いることができる。このうち多価カルボン酸成分としては、例えばマレイン酸、フマール酸、シトラコン酸、イタコン酸、グルタコン酸、フタル酸、イソフタル酸、テレフタル酸、シクロへキサンジカルボン酸、コハク酸、アジピン酸、セバチン酸、アゼライン酸、マロン酸等の２価カルボン酸；ｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等の２価カルボン酸のアルキルもしくはアルケニルエステル；１，２，４−べンゼントリカルボン酸（トリメリット酸）、１，２，５−べンゼントリカルボン酸、２，５，７−ナフタレントリカルボン酸、１，２，４−ナフタレントリカルボン酸、１，２，４−ブタントリカルボン酸、１，２，５−へキサントリカルボン酸、１，３−ジカルボキシル−２−メチル−２−メチレンカルボキシプロパン、１，２，４−シクロへキサントリカルボン酸、テトラ（メチレンカルボキシル）メタン、１，２，７，８−オクタンテトラカルボン酸、ピロメリット酸、エンポール三量体酸等の３価以上のカルボン酸等を挙げることができる。また、これら多価カルボン酸の無水物も使用できる。
【００６２】
一方、多価アルコール成分としては、例えばエチレングリコール、ジエチレングリコール、トリエチレングリコール、１，２−プロピレングリコール、１，３−プロピレングリコール、１，４−ブタンジオール、ネオぺンチルグリコール、１，４−ブテンジオール、１，５−ぺンタンジオール、１，６−へキサンジオール、１，４−シクロへキサンジメタノール、ジプロピレングリコール、ポリエチレングリコール、ポリプロピレングリコール、ポリテトラメチレングリコール等のジオール類の他、ビスフェノールＡ、水素添加ビスフェノールＡ、ポリオキシエチレン化ビスフェノールＡ、ポリオキシプロピレン化ビスフェノールＡ等のビスフェノール類；ソルビトール、１，２，３，６−へキサンテトロール、１，４−ソルビタン、ぺンタエリスリトール、ジぺンタエリスリトール、トリぺンタエリスリトール、１，２，４−ブタントリオール、１，２，５−ぺンタントリオール、グリセロール、ジグリセロール、２−メチルプロパントリオール、２−メチル−１，２，４−ブタントリオール、トリメチロールエタン、トリメチロールプロパン、１，３，５−トリヒドロキシメチルべンゼン等のトリオール以上の多価アルコール類を挙げることができる。
【００６３】
（磁性材料）
磁性材料としてのマグネタイト、フェライト粉は、定着用樹脂１００重量部に対して、５０〜２００重量部である。この磁性材料としては、八面体状または立方体状で、かつ、鋭角な尖端部もしくは稜線、または鋭角な尖端部もしくは稜線の端部がわずかな曲線形状を有する多面体形状磁性紛を用いる。
【００６４】
（その他の添加剤）
着色剤以外の他の添加剤の代表例としては、電荷制御剤、オフセット防止剤を挙げることができる。
【００６５】
電荷制御剤は、トナーの摩擦帯電特性を制御するためのもので、トナーの帯電極性に応じて正電荷制御用および／または負電荷制御用の電荷制御剤を用いる。このうち正電荷制御用の電荷制御剤としては、塩基性窒素原子を有する有機化合物、例えば塩基性染料、アミノピリン、ピリミジン化合物、多核ポリアミノ化合物、アミノシラン類等や、上記各化合物で表面処理された充填剤等を挙げることができる。
【００６６】
また負電荷制御用の電荷制御剤としては、ニグロシンベース（ＣＩ５０４５）、オイルブラック（ＣＩ２６１５０）、ボントロンＳ、スピロンブラック等の油溶性染料；スチレン−スチレンスルホン酸共重合体等の電荷制御性樹脂；カルボキシ基を含有する化合物（たとえばアルキルサリチル酸金属キレート等）、金属錯塩染料、脂肪酸金属石鹸、樹脂酸石鹸、ナフテン酸金属塩等を挙げることができる。電荷制御剤の添加量は、定着用樹脂１００重量部に対して０．１〜１０重量部であるのが好ましく、０．５〜８重量部であるのがさらに好ましい。
【００６７】
オフセット防止剤は、トナーにオフセット防止効果を付与するために配合する。オフセット防止剤としては、脂肪族系炭化水素、脂肪族金属塩類、高級脂肪酸類、脂肪酸エステル類もしくはその部分ケン化物、シリコーンオイル、各種ワックス等を挙げることができる。中でも、重量平均分子量が１０００〜１００００程度の脂肪族系炭化水素が好ましい。具体的には、低分子量ポリプロピレン、低分子量ポリエチレン、パラフィンワックス、炭素原子数４以上のオレフィン単位からなる低分子量のオレフィン重合体、シリコーンオイル等の１種または２種以上の組み合わせが適当である。オフセット防止剤の添加量は、定着用樹脂１００重量部に対して０．１〜１０重量部であるのが好ましく、０．５〜８重量部であるのがさらに好ましい。その他、安定剤等の種々の添加剤を、適宜の割合で配合してもよい。
【００６８】
（トナー製法）
本発明になる現像剤では、一般的な粉砕法によってトナー粒子を得ることができるが、重合法などのケミカル製法を用いても良い。粉砕法では、混合工程、混連工程、粗粉砕工程、微粉砕工程、分級工程、外添工程を経て、トナー粒子を得ることができる。
【００６９】
トナー粒子の、体積基準の中心粒径は４〜１２μｍであるのが好ましく、とくに６〜１０μｍであるのが好ましい。
【００７０】
まず、本発明に用いる定着用樹脂を次のようにして製造した。温度計、撹拌機、窒素導入管のついた反応器中にキシレン３００部を入れ、窒素気流下で、スチレン８４５部、アクリル酸ｎ−ブチル１５５部の混合モノマーとジ−ｔｅｒｔ−ブチルペルオキサイド（重合開始剤）８．５部とキシレン１２５部の混合溶液を用い、１７０℃で３時間かけて滴下した。滴下後、１７０℃で１時間反応させ、重合を完了した。その後、脱溶剤して定着樹脂を得た。
【００７１】
（実施例）
そして、定着用樹脂としてのスチレン−アクリル系樹脂１００重量部に、図３（Ａ）に示した着色剤としてのマグネタイト１００重量部、４級アミン系電荷制御剤（オリエント化学工業（株）製の商品名ボントロンＰ−５１）１重量部、およびオフセット防止剤としてのカルナバワックス５重量部を加え、ヘンシェルミキサーを用いて混合し、次いで二軸混練押出機を用いての溶融、混練、ドラムフレーカーを用いての冷却、ハンマーミルを用いての粗粉砕、さらにターボミルによる粉砕、風力分級機を用いての分級工程を経て、体積平均粒子径約７．８μｍの着色粒子を得た。
【００７２】
このうち、マグネタイトとしては、図３（Ａ）に示したように、八面体状で、かつ、頂点および稜線が鋭角である通常の八面体である磁性紛１、立法体状で、かつ、頂点および稜線が鋭角である通常の立方体である磁性紛２、八面体状で、かつ、頂点および稜線が曲面状とされた磁性紛３などの多面体形状磁性紛と、従来から用いられている球状の磁性紛４を用いた。
【００７３】
また外添剤としては、図３（Ｂ）に示したように、一次粒子径１３ｎｍのシリカにシリコンオイル、アミノシラン等により表面処理されたシリカ１、一次粒子径５０ｎｍのシリカにステアリン酸で表面処理したシリカ２、一次粒子径５０ｎｍのシリカにシリコンオイルで表面処理したシリカ３、図３（Ｃ）に示したように、一次粒子径５０ｎｍの酸化チタンにステアリン酸で表面処理した酸化チタン１、一次粒子径２７０ｎｍの酸化チタンにステアリン酸で表面処理した酸化チタン２、一次粒子径２７０ｎｍの酸化チタンにＴＣＡ（チタネートカップリング剤）で表面処理した酸化チタン３、一次粒子径が１５ｎｍの酸化チタンにステアリン酸で表面処理した酸化チタン４、および一次粒子径が２７０ｎｍの酸化チタン５の表面をステアリン酸亜鉛で処理した酸化チタン５を用意した。
【００７４】
これら外添剤の一次粒径は、３０ｎｍ以上５００ｎｍ以下とすることが好ましい。一次粒子径が３０ｎｍ以下では外添剤が着色粒子（トナー母体）に埋没して効果が得られなくなり、また、５００ｎｍ以上では着色粒子から遊離しやすくなってその効果が充分発揮できない。しかし３０ｎｍ以上５００ｎｍ以下とすると、着色粒子（トナー母体）に埋没することなく長期に渡ってその効果を持続できる。
【００７５】
（実施例１）
前記マグネタイトとして八面体状で、かつ、頂点および稜線が鋭角である通常の八面体の磁性紛１を用いて前述した処方にて得られたトナーに対し、外添剤として、シリカ１と酸化チタン１とを図４（Ａ）に示した処方でヘンシェルミキサーで混合し、実施例１のトナーを得た。
【００７６】
（実施例２）
前記実施例１に用いた酸化チタン１を酸化チタン２に変更したこと以外は実施例１と同様にして実施例２のトナーを得た。
【００７７】
（実施例３）
前記実施例１に用いた酸化チタン１をシリカ２に変更したこと以外は実施例１と同様にして実施例２のトナーを得た。
【００７８】
（実施例４）
頂点および稜線が鋭角である立方体状の磁性紛２を用いて前述した処方にて得られたトナーに対して、外添剤として実施例２に用いたシリカ１及び酸化チタン２とを図４（Ａ）に示した処方にてヘンシェルミキサーで混合し実施例４のトナーを得た。
【００７９】
（実施例５）
八面体状で、かつ、頂点および稜線が曲面状とされた磁性紛３を用いて前述した処方にて得られたトナーに対して、外添剤として実施例２に用いたシリカ１及び酸化チタン２とを図４（Ａ）に示した処方にてヘンシェルミキサーで混合し実施例５のトナーを得た。
【００８０】
（実施例６）
実施例５で使用した酸化チタン２を酸化チタン５に代える以外は実施例５と同様にして実施例６のトナーを得た。
【００８１】
（比較例１）
実施例１で使用した酸化チタン１を酸化チタン３に代える以外は実施例１と同様にして比較例１のトナーを得た。
【００８２】
（比較例２）
実施例１で使用した酸化チタン１をシリカ３に代える以外は実施例１と同様にして比較例２のトナーを得た。
【００８３】
（比較例３）
球状の磁性紛４を用いて前述した処方にて得られたトナーに対して、外添剤として実施例２に用いたシリカ１及び酸化チタン２とを図４（Ａ）に示した処方にてヘンシェルミキサーで混合し比較例３のトナーを得た。
【００８４】
（比較例４）
実施例１で使用した酸化チタン１を酸化チタン４に代える以外は実施例１と同様にして比較例４のトナーを得た。
【００８５】
画像評価は、アモルファスシリコン感光体並びに接触帯電ローラシステムを搭載した京セラミタ製プリンタＦＳ１９２０改造機に、以上の実施例、比較例で得た現像剤を用いておこなった。その評価結果を図４（Ａ）、（Ｂ）に示した。評価内容と判断基準は以下の通りである。
【００８６】
（画像濃度、カブリ、ドラム汚れ）
印字率５％の画像を１０万枚連続出力し、ドラムへの付着による画像汚れについては画像の目視にて評価し、転写中抜けは、転写紙に葉書用紙を用いて文字部の転写状態を目視にて判断した。また、画像濃度の評価は反射濃度計を用い、判断基準として画像濃度が１．３以上の場合を良好とした。
【００８７】
（転写中抜け）
転写中抜けは転写紙に葉書用紙を用い、耐刷初期状態にて文字部の転写状態を目視評価して判断した。
【００８８】
（評価結果の纏め）
この図４（Ａ）、（Ｂ）の表からわかるように、磁性紛として通常の八面体である磁性紛１、立方体である磁性紛２、八面体状で頂点および稜線が曲面状とされた磁性紛３を用い、外添剤として一次粒子径１３ｎｍのシリカにシリコンオイル、アミノシランで表面処理したシリカ１、ステアリン酸で表面処理した一次粒子径５０ｎｍの酸化チタン１、ステアリン酸で表面処理した一次粒子径２７０ｎｍ酸化チタン２、及びステアリン酸亜鉛で表面処理した一次粒子径２７０ｎｍ酸化チタン５を用いた実施例１乃至６は、画像濃度、カブリ、ドラム汚れ、転写中抜けのいずれも良好であった。
【００８９】
それに対し、実施例２と同じ磁性紛１、シリカ１、一次粒子径２７０ｎｍの酸化チタンを用いながら、この酸化チタンをステアリン酸の代わりにＴＣＡ（チタネートカップリング剤）で表面処理した酸化チタン３を用いた比較例１では、画像濃度とカブリは良好であったが、ドラム汚れが４万枚で発生し、かつ、転写中抜けが発生した。
【００９０】
すなわち、酸化チタンの表面処理に用いたＴＣＡ（チタネートカップリング剤）では滑剤効果が得られず、前記したように、感光体表面へのトナー成分、紙成分の付着（ドラム汚れ）や、転写ローラにより感光体上のトナー像を記録媒体に転写させるときに記録媒体と感光体の間でトナーが圧縮され、トナー同士の凝集や感光体への付着などにより、トナーの一部が紙上に転写されない転写中抜け現象が生じたものと考えられる。
【００９１】
また、実施例３と同じ磁性紛１、シリカ１、一次粒子径５０ｎｍのシリカを用いながら、このシリカをシリコンオイルで表面処理したシリカ３を用いた比較例２では、画像濃度とカブリは良好であったがドラム汚れが３万５０００枚で発生し、かつ、転写中抜けが発生した。
【００９２】
また、従来から用いられている球状の磁性紛４を用い、実施例２、４、５と同じシリカ１と酸化チタン２を用いた比較例３では、画像濃度は良好であったが５万枚で０．０１以下のカブリが発生し、それが１０万枚では０．０１以上となって使用に耐えなかった。
【００９３】
これは、球状の磁性紛４を用いたため、外添剤に表面処理したシリコンオイル、アミノシランやステアリン酸が現像ユニット内壁、トナー表面などに付着してもそれを除去できず、徐々に蓄積して極微量付着し、帯電性能が低下してカブリが発生したものと考えられる。
【００９４】
更に外添剤に使用した酸化チタンの一次粒子径を実施例１（５０ｎｍ）小さくした比較例４（１５ｎｍ）では、ステアリン酸で表面処理しているため、ドラム汚れや転写中抜けは良好であったが、１０万枚近くになってカブリが発生し始め、１０万枚目には０．０１をわずかに超えていた。このことから、外添剤の一次粒子径は１５ｎｍよりも大きなものが、外添剤に外力が加わった場合でもトナー表面に埋め込まれにくくなるため、耐久性の面では優れていることが理解できる。
【産業上の利用可能性】
【００９５】
本発明によれば、感光体汚染、転写中抜けの発生などを防止しつつ、安定した画像品質を長期にわたって提供できる画像形成装置用現像剤を提供することができる。
【図面の簡単な説明】
【００９６】
【図１】本発明の現像剤を用いた画像形成方法を実施する画像形成装置の一例の構造概略を示す図である。
【図２】本発明の現像剤を適用する感光体の構造を説明した模式図である。
【図３】本発明になる画像形成装置用現像剤の各実施例、比較例に用いた材料と粒径を示した表である。
【図４】本発明になる画像形成装置用現像剤の各実施例、比較例の評価結果を示した表である。
【図１】
2007041048.tif 000002
【図２】
2007041048.tif 000003
【図３】
2007041048.tif 000004
【図４】
2007041048.tif 000005